【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
印刷システムと使用するための中間体転写部材（ＩＴＭ）であって、
（ａ）支持層と、
（ｂ）インク画像を受容するためのインク受容表面および前記インク受容表面に対向する第２表面を有する剥離層であって、前記第２表面が前記支持層に付着され、前記剥離層が付加硬化型シリコーン物質から形成された、剥離層と
を備え、
前記インク受容表面が、以下の構造的特性：
（ｉ）前記インク受容表面上の蒸留水滴の後退接触角が最大６０度であること、
（ｉｉ）前記インク受容表面上に堆積された蒸留水滴の場合、１０秒動的接触角（ＤＣＡ）が最大１０８度であること、
のうちの少なくとも１つを満たすように適応され、
前記剥離層が、以下の構造特性：
（１）前記付加硬化型シリコーン物質が、実質的に付加硬化型シリコーンからなるか、または、少なくとも９５重量％の前記付加硬化型シリコーンを含むこと、
（２）官能基が、前記付加硬化型シリコーン物質の最大５重量％を占めること
のうちの少なくとも１つを有する、
中間体転写部材（ＩＴＭ）。
【請求項２】
前記後退接触角が、最大５８度、最大５６度、最大５４度、最大５２度、最大５０度、最大４８度、最大４６度、最大４４度、最大４２度、最大４０度、最大３８度、または最大３７度である、請求項１に記載のＩＴＭ。
【請求項３】
前記官能基が前記付加硬化型シリコーン物質の最大２重量％、最大１重量％、最大０．５重量％、最大０．２重量％、もしくは最大０．１重量％を占める、または前記付加硬化型シリコーン物質が実質的に前記官能基を含まない、請求項１または２に記載のＩＴＭ。
【請求項４】
ポリエーテルグリコール官能化ポリジメチルシロキサンが、前記付加硬化型シリコーン物質に充填される、請求項１〜３のいずれか１項に記載のＩＴＭ。
【請求項５】
ポリエーテルグリコール官能化シロキサンが前記付加硬化型シリコーン物質に充填されるが、前記付加硬化型シリコーン物質の共有構造の一部を形成しない、請求項１〜４のいずれか１項に記載のＩＴＭ。
【請求項６】
前記剥離層の厚さが最大５００μｍ、最大１００μｍ、最大５０μｍ、最大２５μｍ、または最大１５μである、請求項１〜５のいずれか１項に記載のＩＴＭ。
【請求項７】
前記剥離層の前記厚さが、１〜１００μｍ、５〜１００μｍ、８〜１００μｍ、１０〜１００μｍ、または１０〜８０μｍの範囲内である、請求項１〜６のいずれか１項に記載のＩＴＭ。
【請求項８】
前記支持層の厚さが、約５０〜１０００マイクロメートル（μ）、１００〜１０００μ、１００〜８００μ、または１００〜５００μの範囲内である、請求項１〜７のいずれか１項に記載のＩＴＭ。
【請求項９】
前記インク受容表面の全表面エネルギーが、対応剥離層のインク受容表面に標準的エージング手順を施すことにより生産された変更されたインク受容表面の全表面エネルギーよりも、少なくとも２Ｊ／ｍ２、少なくとも３Ｊ／ｍ２、少なくとも４Ｊ／ｍ２、少なくとも５Ｊ／ｍ２、少なくとも６Ｊ／ｍ２、少なくとも８Ｊ／ｍ２、または少なくとも１０Ｊ／ｍ２高い、請求項１〜８のいずれか１項に記載のＩＴＭ。
【請求項１０】
前記インク受容表面の全表面エネルギーが、前記硬化されたシリコーン物質のシリコーン前駆体の標準的空気硬化により準備された対応剥離層の疎水性インク受容表面の全表面エネルギーよりも、少なくとも４Ｊ／ｍ２、少なくとも６Ｊ／ｍ２、少なくとも８Ｊ／ｍ２、少なくとも１０Ｊ／ｍ２、少なくとも１２Ｊ／ｍ２、少なくとも１４Ｊ／ｍ２、または、少なくとも１６Ｊ／ｍ２大きい、請求項１〜９のいずれか１項に記載のＩＴＭ。
【請求項１１】
前記インク受容表面上の蒸留水液滴の後退接触角が、前記硬化されたシリコーン物質のシリコーン前駆体の標準的空気硬化により準備された対応剥離層のインク受容表面上の蒸留水液滴の後退接触角よりも、少なくとも７度、少なくとも８度、少なくとも１０度、少なくとも１２度、少なくとも１５度、少なくとも１８度、または、少なくとも２０度低い、請求項１〜１０のいずれか１項に記載のＩＴＭ。
【請求項１２】
前記インク受容表面上の蒸留水液滴の後退接触角が、前記インク受容表面に標準的エージング手順を施すことにより生産されたエージングされた表面上の蒸留水液滴の後退接触角よりも、少なくとも５度、少なくとも６度、少なくとも７度、または、少なくとも８度低い、請求項１〜１１のいずれか１項に記載のＩＴＭ。
【請求項１３】
前記インク受容表面の表面疎水性が前記剥離層内の前記硬化されたシリコーン物質のバルク疎水性よりも小さく、前記表面疎水性が前記インク受容表面上における蒸留水液滴の後退接触角により特徴付けられ、前記バルク疎水性が、露出エリアを形成するために前記剥離層内の前記硬化シリコーン物質のエリアを露出させることにより形成された内側表面上に堆積された蒸留水液滴の後退接触角により特徴付けられる、請求項１〜１２のいずれか１項に記載のＩＴＭ。
【請求項１４】
前記インク受容表面上で測定された前記後退接触角が、前記露出エリアで測定された前記後退接触角よりも、少なくとも７度、少なくとも８度、少なくとも１０度、少なくとも１２度、少なくとも１４度、少なくとも１６度、少なくとも１８度、または、少なくとも２０度低い、請求項１〜１３のいずれか１項に記載のＩＴＭ。
【請求項１５】
前記インク受容表面上の前記蒸留水液滴の前記後退接触角が、少なくとも２５度、少なくとも２８度、少なくとも３０度、少なくとも３２度、少なくとも３４度、または少なくとも３６度、および、さらに所望により、２５度〜６０度、２８度〜６０度、３０度〜６０度、３０度〜６０度、３０度〜５５度、３０度〜５０度、３２度〜６０度、３２度〜５５度、３２度〜４４度、３５度〜６０度、３５度〜５５度、３６度〜４４度、または３８度〜５０度の範囲内である、請求項１〜１４のいずれか１項に記載のＩＴＭ。
【請求項１６】
前記剥離層が、前記インク受容表面の極性基が離間する方向または前記第２表面と逆の方向を有するよう、適応される、請求項１〜１５のいずれか１項に記載のＩＴＭ。
【請求項１７】
前記剥離層が、前記インク受容表面が周囲環境に曝露される動作モードに前記ＩＴＭがあるとき、前記インク受容表面の前記極性基が前記周囲環境に向かう方向または対向する方向を有するよう、適応される、請求項１〜１６のいずれか１項に記載のＩＴＭ。
【請求項１８】
前記ＩＴＭがデジタル印刷システムにおける構成要素を形成する、請求項１〜１７のいずれか１項に記載のＩＴＭ。
【請求項１９】
前記支持層が前記剥離層の前記第２表面に付着された弾性コンプライアンス層を含み、前記弾性コンプライアンス層が、前記インク画像が印圧される印刷基板の表面輪郭に近接して追随するよう適応される、請求項１〜１８のいずれか１項に記載のＩＴＭ。
【請求項２０】
前記支持層が前記コンプライアンス層に付着された補強層を含む、請求項１〜１９のいずれか１項に記載のＩＴＭ。
【請求項２１】
前記剥離層が、そのシリコーンポリマーマトリックス内に、最大３重量％、最大２重量％、最大１重量％、最大０．５重量％、最大０．２重量％、または実質的に０重量％の合計量の官能基を含む、請求項１〜２０のいずれか１項に記載のＩＴＭ。
【請求項２２】
前記剥離層が、そのシリコーンポリマーマトリックス内に、最大３重量％、最大２重量％、最大１重量％、最大０．５重量％、最大０．２重量％、または実質的に０重量％の合計量の、Ｃ＝Ｏ、Ｓ＝Ｏ、Ｏ−Ｈ、およびＣＯＯを含む部分の群から選択される官能基を含む、請求項１〜２０のいずれか１項に記載のＩＴＭ。
【請求項２３】
前記剥離層が、そのシリコーンポリマーマトリックス内に、最大３重量％、最大２重量％、最大１重量％、最大０．５重量％、最大０．２重量％、または実質的に０重量％の合計量の、シラン部分、アルコキシ部分、アミド部分、およびアミド・アルコキシ部分からなる群より選択される官能基を含む、請求項１〜２２のいずれか１項に記載のＩＴＭ。
【請求項２４】
前記剥離層が、そのシリコーンポリマーマトリックス内に、最大３重量％、最大２重量％、最大１重量％、最大０．５重量％、最大０．２重量％、または実質的に０重量％の合計量の、アミン、アンモニウム、アルデヒド、ＳＯ２、ＳＯ３、ＳＯ４、ＰＯ３、ＰＯ４、およびＣ−Ｏ−Ｃからなる群より選択される官能基を含む、請求項１〜２３のいずれか１項に記載のＩＴＭ。
【請求項２５】
前記付加硬化型シリコーン物質がビニル官能シリコーンから構築された構造を有する、請求項１〜２４のいずれか１項に記載のＩＴＭ。
【請求項２６】
前記付加硬化型シリコーン物質が「ＭＱ」型の極性基を含む、請求項１〜２５のいずれか１項に記載のＩＴＭ。
【請求項２７】
前記インク受容表面の前記全表面エネルギーが、Ｏｗｅｎｓ−Ｗｅｎｄｔ表面エネルギーモデルを使用して評価される、請求項９〜２６のいずれか１項に記載のＩＴＭ。
【請求項２８】
前記１０秒ＤＣＡが、最大１０８度、最大１０６度、最大１０３度、最大１００度、最大９６度、最大９２度、または最大８８度、所望により、少なくとも６０度、少なくとも６５度、少なくとも７０度、少なくとも７５度、少なくとも７８度、少なくとも８０度、少なくとも８２度、少なくとも８４度、または少なくとも８６度、およびさらに所望により、６０〜１０８度、６５〜１０５度、７０〜１０５度、７０〜１００度、７０〜９６度、７０〜９２度、７５〜１０５度、７５〜１００度、８０〜１０５度、８０〜１００度、８５〜１０５度、または８５〜１００度の範囲内である、請求項１から２７のいずれか１項に記載のＩＴＭ。
【請求項２９】
前記インク受容表面が、前記インク受容表面上に堆積された前記蒸留水液滴に対して、前記７０秒動的接触角（ＤＣＡ）と前記１０秒ＤＣＡとの間の差異が、少なくとも７度、少なくとも８度、少なくとも１０度、または少なくとも１２度、所望により、最大２５度、最大２２度、最大２０度、最大１８度、または最大１７度、および、さらに所望により、６〜２５度、６〜２２度、６〜２０度、６〜１８度、６〜１７度、７〜２５度、７〜２０度、７〜１７度、８〜２５度、８〜２２度、１８〜２０度、８〜１８度、８〜１７度、１０〜２５度、１０〜２２度、１０〜２０度、１０〜１８度、または１０〜１７度の範囲内となるよう、適応されている、請求項１〜２８のいずれか１項に記載のＩＴＭ。
【請求項３０】
前記インク受容表面が、前記インク受容表面上に堆積された前記蒸留水液滴に対して、前記７０秒ＤＣＡが、最大９２度、最大９０度、最大８８度、最大８５度、最大８２度、最大８０度、最大７８度、最大７６度、最大７４度、または最大７２度、所望により、少なくとも５５度、少なくとも６０度、少なくとも６５度、または、少なくとも６８度、およびさらに所望により、５５〜９２度、５５〜９０度、５５〜８５度、５５〜８０度、６５〜９２度、６５〜９０度、６５〜８５度、６５〜８０度、６８〜８５度、６８〜８０度、７０〜９２度、７０〜９０度、７０〜８５度、または７０〜８０度の範囲内となるよう適応されている、請求項１〜２９のいずれか１項に記載のＩＴＭ。